СЫРЬЕВАЯ СМЕСЬ ДЛЯ ИЗГОТОВЛЕНИЯ ПЕНОСТЕКЛА
RAW MIXTURE USED FOR MANUFACTURING FOAM GLASS

Изобретение относится к области технологии силикатов и касается производства пеностекла.
Известна сырьевая смесь для изготовления пеностекла, содержащая молотый стеклобой и газообразователь [1].
Задачей изобретения является получение прочного пеностекла.
Технический результат достигается тем, что сырьевая смесь для изготовления пеностекла, включающая молотый стеклобой и газообразователь, дополнительно содержит отходы производства кристаллического кремния, при следующем соотношении компонентов, мас.%: молотый стеклобой 55,0-79,5; отходы производства кристаллического кремния 20,0-40,0; газообразователь 0,5-5,0.
Для получения пеностекла может быть использован бой любого силикатного стекла, например тарного, листового, архитектурно-строительного, медицинского и др.
Может быть использован любой газообразователь: антрацит, кокс, мел, древесный уголь и др.
Отходы производства кристаллического кремния представляют собой кремнеземистую пыль, улавливаемую при сухой очистке газов от печей, и тонкие фракции кристаллического кремния (до 10 мкм), образующиеся при его дроблении (отсев, аспирация).
В таблице приведены составы сырьевой смеси для изготовления пеностекла.
Таблица
Компоненты
Состав, мас.%:
1
2
3
Молотый стеклобой
79,5
68,0
55,0
Отходы производства кристаллического кремния
20,0
30,0
40,0
Газообразователь
- мел
0,5
-
-
- кокс
-
2,0
-
- древесный уголь
-
-
5,0
Прочность пеностекла при сжатии, МПа
5-7
5-7
5-7
Изготовление пеностекла поясняется следующим примером.
Компоненты дозируют в требуемых количествах. Стеклобой и газообразователь размалывают, пропускают через сетку №008 и смешивают с отходами производства кристаллического кремния. Полученную сырьевую смесь помещают в стальные формы, предварительно смазанные внутри, например, пастой на основе каолина. Формы, заполненные примерно на 1/2, помещают в электропечь, где проводят термообработку в интервале температур 800-1000°С.
Источники информации
1. Дудеров И.Г. и др. Общая технология силикатов. - М.: Стройиздат, 1987. - С.529-531.